(57)【要約】【課題】階段段板の木口面にシアノアクリレート系接着剤を塗布することにより、前記木口面を介した水分の吸収及び放出を遮断する階段段板の木口処理方法を提供すること。【解決手段】本発明の階段段板の木口処理方法は、階段段板の木口面にシアノアクリレート系接着剤を塗布することにより、前記木口面を介した水分の吸収及び放出を遮断する。階段段板は、階段の踊り場に配置される段板であることが好ましく、また、無垢材、集成材、単板積層材（ＬＶＬ）からなる段板であることが好ましい。【選択図】図１
2010236335.tif 000002
【特許請求の範囲】
【請求項１】
階段段板の木口面にシアノアクリレート系接着剤を塗布することにより、前記木口面を介した水分の吸収及び放出を遮断する階段段板の木口処理方法。
【請求項２】
前記階段段板が、階段の踊り場に配置される段板である、請求項１記載の階段段板の木口処理方法。
【請求項３】
前記階段段板の木口面が、建物の外壁構造の内部に食い込んで配置される木口面である、請求項１又は２記載の階段段板の木口処理方法。
【請求項４】
前記階段段板が、無垢材、集成材、単板積層材（ＬＶＬ）からなる段板である請求項１〜３の何れかに記載の階段段板の木口処理方法。
【発明の詳細な説明】
【技術分野】
【０００１】
本発明は、階段段板の木口処理方法に関する。
【背景技術】
【０００２】
木造住宅等の階段の段板には、無垢材、集成材、ＬＶＬ（単板積層材）等の木質材が汎用されているが、このような木質材からなる段板は、乾燥収縮による応力が生じ、反り等の変形や応力に耐えられずに割れが発生する。
階段の段板の反り等の変形や割れの防止策としては、段板の裏面に合板を貼り合わせる方法があるが、その効果は充分ではない。
【０００３】
内装材の含水率の変動による反り等を防止する技術として、特許文献１には木質基材の嵌合実部４側面及び表裏面の全面（全６面）を防湿層で覆い、且つ該木質基材の表面に木質化粧単板が貼着した防湿性床材が提案されている（特許文献１）。
また、内装材ではないが、かまぼこ板の木口にひび割れが生じるのを防止するために、かまごこ板の木口を、アクリル樹脂で処理（特許文献２）したり、酢酸ビニルエマルジョンで処理（特許文献３）することが知られている。
【０００４】
【特許文献１】特開２０００−２７４０５４号公報
【特許文献２】特開２００３−３１９７６５号公報
【特許文献３】特開平７−３２７６４３号公報
【発明の開示】
【発明が解決しようとする課題】
【０００５】
特許文献１の技術においては、防湿層の形成方法として、外側２層の紙層と中心層の熱可塑性合成樹脂フィルムの３層構造を有する防湿シートをラッピングする方法が記載されているが、ラッピングに手間やコストがかかる。
【０００６】
特許文献１には、嵌合実部４側面の防湿層に関して、防湿又は撥水処理を施しても良い旨も記載されている。そして、防湿剤としては、熱硬化製樹脂塗料、撥水剤としてはワックス、シリコン、クロム錯塩が記載されているが、これらの剤では、処理に手間や時間、コスト等を要するか、あるいは充分な変形防止効果や割れ防止効果が得られない。
また、特許文献２，３の技術で用いるアクリル樹脂や酢酸ビニルエマルジョンを、階段段板の木口の処理に用いた場合には、塗布や乾燥に長時間を要し、塗布量を少量に抑えれば、充分な変形防止効果や割れ防止効果が得られない。
【０００７】
踊り場などの階段段板の表面塗装の延長として段板の木口にも塗装を施すことがある。しかし、スプレイによるウレタン塗装等の低粘度塗料の塗装では、塗料が木口にしみ込み易く、塗膜を形成することまでは期待されておらず、塗装しないよりはましという程度で行われている。
段板の木口に塗膜を形成するには、スプレイ用の低粘度塗料とは異なり高粘度塗料（エポキシ系等）をへらで手塗りし、手間と乾燥に膨大な時間を掛けるか、又はＵＶ硬化樹脂を利用し高価な乾燥装置を用いて硬化させることが必要である。
【０００８】
従って、本発明の目的は、木口面の処理により、階段段板に反り等の変形や木口割れが生じることを効果的に防止できると共に、処理が容易で処理面が短時間に乾燥し作業効率も良い、階段段板の木口処理方法を提供することにある。
【課題を解決するための手段】
【０００９】
本発明は、階段段板の木口面にシアノアクリレート系接着剤を塗布することにより、前記木口面を介した水分の吸収及び放出を遮断する階段段板の木口処理方法を提供することにより、上記目的を達成したものである。
【発明の効果】
【００１０】
本発明の階段段板の木口処理方法は、木口面の処理により、階段段板に反り等の変形や木口割れが生じることを効果的に防止できると共に、処理が容易で処理面が短時間に乾燥し作業効率も良い。
【図面の簡単な説明】
【００１１】
【図１】図１は、本発明の木口処理方法で処理した階段段板の配置場所の一例を示す階段の斜視図である。
【図２】図２は、図１に示す階段の木造住宅中の位置を示す平面図である。
【図３】図３は、図２のＩＩＩ−ＩＩＩ線断面図である。
【発明を実施するための形態】
【００１２】
以下、本発明をその好ましい実施態様に基づいて詳細に説明する。
本発明の階段段板の木口処理方法においては、階段段板の木口面にシアノアクリレート系接着剤を塗布することにより、前記木口面を介した水分の吸収及び放出を遮断する。
木口面は、木の繊維方向に対して直角に切断した面である。
本発明で処理する階段段板は、木の繊維の配向方向が一方向に揃っている木質材からなることが好ましく、無垢材、集成材、単板積層材（ＬＶＬ）からなる段板であることが好ましい。このような木材の木口面は、水分の吸収及び放出が起こり易い上に、塗布した液が吸収されやすいので、シアノアクリレート系接着剤で処理することによるメリットが大きい。
【００１３】
階段段板は、ささら桁階段、側桁階段、中桁階段の段板（踏み板）であっても良いし、踊り場に配置される段板（踊り場板）であっても良い。踊り場に配置される段板は、踏み板用の段板に比して寸法が大きいため、湿度変動による収縮及び膨張量が大きく、反り等の変形や割れが生じ易い。また、張り替えも大変である。そのため、踊り場に配置される段板の木口面は、シアノアクリレート系接着剤で処理することによるメリットが大きい。
【００１４】
シアノアクリレート系接着剤は、シアノアクリレートを含み、そのシアノアクリレートが、水、メタノール、苛性ソーダ等の陰イオンをもつ物質によって重合することによって硬化するものである。
シアノアクリレート系接着剤としては、シアノアクリレートが重合して硬化するものを特に制限なく用いることができる。シアノアクリレート系接着剤は、瞬間接着剤として知られている。シアノアクリレート系接着剤としては市販のものを用いることもでき、例えば、東洋プライウッド株式会社製のα−２５０Ｐやα４０Ｓ、株式会社スリーボンド製のスリーボンド１７００シリーズのもの、東亜合成株式会社のアロンアルファ（登録商標）ＧＥＬ−１０等を用いることができる。
【００１５】
シアノアクリレート系接着剤に含まれるシアノアクリレートとしては、例えば、メチルシアノアクリレート、エチルシアノアクリレート、メトキシエチルシアノアクリレート、ブチルシアノアクリレート、オクチルシアノアクリレート等が挙げられ、これらの２種以上のシアノアクリレートを含むものであっても良い。シアノアクリレートは、メチル又はエチルシアノアクリレートであることが経済性の点で好ましく、ブチルシアノアクリレートがＶＯＣ等の環境への配慮の点から好ましい。なお、シアノアクリレート系接着剤に含まれるシアノアクリレートの量は、公知のシアノアクリレート系接着剤と同様とすることができる。但し、木口面に被膜ないし塗膜を形成し得る量であることが好ましい。また、シアノアクリレート系接着剤中には、シアノアクリレート以外が成分が配合されていても良く、そのような成分の種類や量も、公知のシアノアクリレート系接着剤と同様とすることができる。
【００１６】
階段段板の木口面を、シアノアクリレート系接着剤で処理するには、該接着剤を、階段段板の木口面に塗布するだけで良い。塗布方法としては、刷毛塗り、スプレー、瞬間接着剤自動塗布機等の各種の方法を用いることができる。本発明においては、シアノアクリレート系接着剤を、階段段板の木口面を他の部材に接合するために用いるのではなく、木口面を介した水分の吸収及び放出を遮断するために用いる。従って、階段段板における、シアノアクリレート系接着剤を塗布した面は、他の部材に接合されていないか、又はシアノアクリレート系接着剤の硬化（乾燥）後に、別の手段により他の部材に接合されていることが好ましい。
シアノアクリレート系接着剤は、塗布後に、熱処理、ＵＶ照射処理等の特段の処理をしなくても硬化し、また、瞬間接着剤として使用されているように短時間に硬化する。従って、処理が容易で作業効率も良い。また、このため、工場で階段段板を効率良く処理することもできるし、建築現場で、階段の寸法等に応じて階段段板をカットし、そのカットした面をシアノアクリレート系接着剤で処理することもできる。また、シアノアクリレート系接着剤は、液状でもゲル状でも良いが、液状であることが好ましい。液状のものとしては、例えば、粘度が２０００ｃＰ以下のもの（１０００ｃＰ，１５００ｃＰのもの等）挙げられ、ゲル状のものとしては、例えば、粘度が１０万ｃＰ以上のもの（１７万ｃＰのもの等）が挙げられる。
【００１７】
また、階段段板の木口面から吸い込まれにくいので、比較的少量でも、木口面表面に、水分の吸収や放出に対して遮断効果の高い被膜（塗膜）が形成され易い。そのため、階段段板中の水分が木口面から放出されたり、階段段板が吸放湿して収縮・膨張したりすることによる、反り等の変形や木口割れに対して高い防止効果が得られる。
シアノアクリレート系接着剤の塗布量は、樹種等に応じて適宜に変更でき、特に制限されないが、例えば、０．５〜１．２ｇ／１００ｃｍ2とすることができる。
【００１８】
図１及び図２は、本発明の木口処理方法で処理された階段段板の配置場所の一例が示されている。
図１に示される階段１は、木造住宅における１階２と２階とを連絡する階段であり、途中に、２枚の段板１０Ａ，１０Ｂからなる踊り場３を有している。
１階２と踊り場３との間及び踊り場３と２階との間は、それぞれ、ささら桁階段又は側桁階段４から構成されており、平面視長方形状の段板（踏み板）１０Ｃ，１０Ｃ・・・が、それぞれの長手方向を階段の幅方向（図中Ｘ方向）と一致させて配置されている。なお、段板１０Ｃと段板１０Ｃとの間には蹴込み板が配置されている。
【００１９】
踊り場用の段板１０Ａ，１０Ｂは、平面視略正方形状を有している。また、踊り場用の段板１０Ａ，１０Ｂは、それぞれ、一方向に延びる断面矩形の棒状木材を、該一方向と直交する方向に並べて接着剤を介して接合一体化してなる集成材からなり、棒状木材の繊維の配向方向は、各棒状木材の長手方向である。棒状木材は、単独で見れば段板の厚みと同じ厚みの無垢材である。
一方の段板１０Ａは、棒状木材及びその繊維の配向方向が、図中Ｘ方向と一致するように配置されており、その木口面１１，１１が、Ｘ方向の両端に位置している。他方の段板１０Ｂは、棒状木材及びその繊維の配向方向が、図中Ｙ方向と一致するように配置されており、その木口面１１，１１が、Ｙ方向の両端に位置している。
【００２０】
また、段板（踏み板）１０Ｃ，１０Ｃ・・・は、構成する棒状木材の本数が少ない以外は、段板１０Ａ，１０Ｂに用いた集成材と同様の構成を有している。段板（踏み板）１０Ｃ，１０Ｃは、棒状木材及びその繊維の配向方向が、図中Ｘ方向と一致するように配置されており、その木口面１１，１１が、Ｘ方向の両端に位置している。
【００２１】
図１及び図２に示す階段においては、段板１０Ａ〜１０Ｃそれぞれの木口面１１，１１が、シアノアクリレート系接着剤で処理されている。段板１０Ａ〜１０Ｃの木口面の処理は、段板の製造工場で予め行っておくことが好ましいが、建築現場で、階段の寸法等に応じて階段段板をカットし、そのカットした面を建築現場で処理することもできる。なお、シアノアクリレート系接着剤で処理した段板１０の木口面１１，１１は、他の部材に、その接着剤を介して接合されていない。
段板１０Ａ及び１０Ｂは、図２及び図３に示すように、２つの木口面のうちの一方の木口面１１ａが、建物の外壁構造５の内部に食い込んで配置されている。また、段板１０Ｃの木口面１１は、屋内の壁構造の内部に食い込んで配置されている。屋外に面する建物の外壁構造５は、屋外からの影響により木口面からの水分の吸収及び／又は放出が生じやすいため、外壁構造の内部に食い込んで配置される木口面１１ａを、本発明の方法で処理すると、当該段板の変形や割れ等を一層効果的に防止できる。
なお、図３中、５１は、壁下地材、５２は断熱材、５３は、外壁下地材及び外装材である。また、図３中、６は、壁仕上げ材、７は、側桁、ささら桁等の桁を受ける受梁と外壁構造の一部をなす梁との間に架け渡された根太である。
【００２２】
以上、本発明の好ましい実施態様について説明したが、本発明は、上記の実施態様に制限されず、適宜変更可能である。
例えば、図１及び２に示す階段において、各段板１０の２つの木口面のうちの一方のみを、シアノアクリレート系接着剤で処理しても良いし、異なる態様で配置された３種類の段板１０Ａ〜１０Ｃのうち、段板１０Ａのみ、段板１０Ｂのみ、あるいは段板１０Ｃのみを、シアノアクリレート系接着剤で処理しても良い。また、階段段板は、中桁階段の段板（踏み板）等であっても良い。
また、階段段板は、木造住宅以外の木造建築物等の階段の段板であっても良い。
【実施例】
【００２３】
次に、本発明を実施例により更に具体的に説明するが、本発明は、斯かる実施例によって何ら制限されるものではない。
〔実施例１〕
木口面が処理されていない集成材からなる市販の踊り場用の段板（寸法９１０ｍｍ×９１０ｍｍ）の木口面に、東洋プライウッド株式会社製のシアノアクリレート系接着剤「α４０Ｓ」を刷毛で塗布した。塗布量は、表面に薄い被膜が形成される程度の量とした。
〔比較例１〕
木口面が処理されていない上記市販の段板を、比較例１の段板とした。
【００２４】
〔評価〕
実施例１及び比較例１の段板１０枚を、温度３０℃、湿度６％の条件下に２ヶ間放置したところ、実施例１の段板については、２ヶ月後においても木口割れの発生が認められなかったのに対して、比較例１の段板は、２８日後には総ての段板について木口割れが発生していた。また、実施例１の段板は、反り（中央部矢高）が３．４５ｍｍであったのに対して、比較例１の段板は、４．２７ｍｍであった。なお、実施例１の段板は、含水率が１１．５％〜６．０％に変化したのに対して、比較例１の段板は、含水率が１１．６％〜７．３％に変化した。また、シアノアクリレート系接着剤は短時間のうちに乾燥し、塗布作業も容易であった。
【００２５】
以上の結果から、本発明の階段段板の木口処理方法は、木口面の処理により、階段段板に反り等の変形や木口割れが生じることを効果的に防止できると共に、処理が容易で処理面が短時間に乾燥し作業効率も良いことが判る。なお、実施例１及び比較例１で用いた、集成材からなる段板に代えて、無垢材及び単板積層材（ＬＶＬ）からなる段板を用いた場合も同様な結果が得られた。
【符号の説明】
【００２６】
１  階段
１０  段板
１０Ａ，１０Ｂ  踊り場用の段板
１０Ｃ  踏み板用の段板
１１  木口面
３  踊り場
【図１】
2010236335.tif 000003
【図２】
2010236335.tif 000004
【図３】
2010236335.tif 000005